Brevet FR3098137A1 — publié le 20210108

Description Titre de l'invention : Procédé de fabrication d'une paroi de dis- tribution [0001] La présente invention concerne un procédé de fabrication d'une paroi de pulvé- risation percée d'un réseau de trous à travers lesquels un produit fluide sous pression passe de manière à être pulvérisé en fines gouttelettes. La paroi de pulvérisation est en général montée dans une tête de distribution qui est alimentée en produit fluide sous pression par un organe de distribution, tel qu'une pompe ou une valve. La tête de distribution peut se présenter sous la forme d'un poussoir sur lequel un utilisateur peut appuyer à l'aide d'un doigt (en général l'index) pour actionner la pompe ou la valve de manière à refouler du produit fluide à travers la paroi de pulvérisation où il sera pulvérisé en fines gouttelettes. Ce genre de tête de distribution de produit fluide est fréquemment utilisé dans les domaines de la parfumerie, de la cosmétique ou encore de la pharmacie. [0002] Une tête de distribution classique, par exemple du type poussoir, comprend : - une surface d'appui sur laquelle un utilisateur peut appuyer avec un doigt, par exemple l'index, - un puits d'entrée destiné à être raccordé à une sortie d'un organe de distribution, tel qu'une pompe ou une valve, - un logement de montage axial dans lequel s'étend une broche, définissant une paroi latérale et une paroi frontale, et - un gicleur en forme de godet comprenant une paroi sensiblement cylindrique dont une extrémité est obturée par une paroi de pulvérisation formant un orifice de pulvérisation, le gicleur étant monté selon un axe X dans le logement de montage axial avec sa paroi cylindrique engagée autour de la broche et sa paroi de pulvérisation en butée axiale contre la paroi frontale de la broche. [0003] Dans le document EN 878507A2, il est décrit plusieurs modes de réalisation d'un gicleur comprenant une paroi de pulvérisation percée de plusieurs trous de pulvérisation dc diamètre sensiblement ou parfaitement identique, de l'ordre de 1 à 100 prn, avec une tolérance de 20%. Une telle paroi de pulvérisation génèrerait un spray dont la taille des gouttelettes est relativement homogène. Dans un mode de réalisation de ce document, la paroi est bombée et les trous sont alors divergents. L'angle d'ouverture du spray reste toutefois faible. Ce document est muet quant à la technique de formation des trous. [0004] Dans le document EP1698399A1, la paroi de pulvérisation est d'épaisseur constante, mais bombée. Les trous ont été percés perpendiculairement au plan de la paroi, alors 2 que la paroi était encore plane. La courbure de la paroi permet de faire diverger les trous, une fois la paroi bombée. Il est précisé que les trous présentent, après bombage, une section constante sur toute leur longueur. Il n'est pas expliqué dans ce document de quelle manière, ni à quel moment, la paroi plane percée est bombée. Sur les dessins, la courbure du bombage est faible, de sorte que l'angle d'ouverture du spray est faible. Ce document prévoit de réaliser les trous au laser ou par gravure. [0005] La présente invention a pour but de définir un procédé de fabrication au laser d'une paroi de pulvérisation, qui est très rapide et qui garantit une stricte identité et/ou précision des trous. [0006] Pour atteindre ce but, la présente invention propose un procédé de fabrication d'une paroi de pulvérisation qui comprend les étapes suivantes : a) disposer d'une source laser apte à produire un faisceau Laser, b) conformer le faisceau laser en un réseau de faisceaux Laser partiels, c) diriger le réseau de faisceaux laser partiels de manière à impacter une membrane, d) laisser le réseau de faisceaux laser partiels impacter la membrane pour y percer un réseau de trous, de manière à obtenir une paroi de pulvérisation percée d'un réseau de trous. [0007] Avantageusement, l'étape b) comprend de diriger le faisceau laser sur un masque apte à bloquer ou absorber une partie du faisceau laser et à laisser passer ou réfléchir une autre partie du faisceau laser sous la forme du réseau de faisceaux laser partiels. Le masque peut se présenter sous la forme d'un tamis ou d'une grille, ou encore sous la forme d'un miroir partiellement réfléchissant. La précision du masque va fortement influer sur l'identité des trous percés dans la membrane. [0008] Les faisceaux laser partiels sont avantageusement parallèles, mais ils peuvent aussi être convergents ou divergents, en disposant par exemple une lentille convergente ou divergente entre le masque et la membrane à percer. [0009] Selon une mise en oeuvre simple, la membrane est au moins localement plane et peut s'étendre perpendiculairement aux faisceaux laser partiels. Chaque faisceau laser partiel peut ainsi impacter la membrane de manière identique. Il est également possible de moduler chaque faisceau laser partiel de manière différenciée. [0010] Selon une mise en oeuvre plus complexe, la membrane est au moins localement plane et peut s'étendre obliquement par rapport aux faisceaux laser partiels. [0011] Selon une autre mise en oeuvre complexe, la membrane est bombée et présente un axe ou un plan de symétrie qui peut être parallèle ou confondu avec les faisceaux laser partiels. Le terme « bombé » englobe toutes les foimes non entièrement planes, comme les dômes convexes ou concaves, les cônes, les pyramides, les coudes, les plis, etc. [0012] Par ailleurs, la membrane peut être déformée avant perçage. Alternativement ou cu- mulativement, la paroi de pulvérisation peut être déformée après perçage. 3 [0013] Selon une forme de réalisation de base, l'intégralité des trous de la paroi de pulvé- risation peuvent être percés simultanément par un réseau de faisceaux laser partiels issu d'une unique source laser. [0014] Selon une forme de réalisation plus complexe, l'intégralité des trous de la paroi de pulvérisation peuvent être percés, avantageusement simultanément, par plusieurs réseaux de faisceaux laser partiels issus respectivement de plusieurs sources laser. En variante, l'intégralité des trous de la paroi de pulvérisation peuvent être percés, consécutivement, par plusieurs réseaux de faisceaux laser partiels issus d'une unique source laser. Ainsi, on peut percer une première série de trous avec une inclinaison et/ou taille donnée et une seconde série de trous avec une autre inclinaison et/ou taille. En fonction du réseau de trous que l'on veut obtenir, on utilisera une ou plusieurs source laser. [0015] Pour obtenir un spray optimal dans les domaines de la parfumerie, de la cosmétique ou de la pharmacie, les trous peuvent présenter une section de passage de l'ordre de 0,5 it,m2 à 700 p.m2, avantageusement de 10 cm2 à 300 itm2 et préférentiellement de 50 it,m2 à 200 p.m2. Par ailleurs, le réseau de trous peut présenter une section de passage cumulée de l'ordre de 1000 Ftm2 à 20000 vm2, avantageusement de 3000 p.m2 à 8000 it,m2 et préférentiellement de 3500 p.m2 à 6500 p.m2. Il est à noter que ces sélections de valeurs de section de passage (de chaque trou et de l'ensemble des trous) sont des caractéristiques qui peuvent être mises en oeuvre indépendamment du procédé de fabrication de la paroi de pulvérisation. Elles pourront par conséquent faire l'objet d'une protection en soi, éventuellement dans le cadre d'un poussoir monté sur une pompe ou une valve. [0016] L'esprit de l'invention repose sur le fait de masquer, diviser, filtrer ou morceler un faisceau laser pour créer une pluralité de faisceaux partiels qui sont parallèles entre eux et qui vont percuter une membrane plane perpendiculaire ou inclinée et/ou une membrane bombée pour y percer des trous de pulvérisation de produit fluide. [0017] L'invention sera maintenant plus amplement déciite en référence aux dessins joints, donnant à titre d'exemples non limitatifs, plusieurs modes de réalisation de l'invention. [0018] Sur les figures : [0019] [fig.1] La figure 1 est une vue schématique illustrant un procédé de micro-perçage laser selon une première forme de réalisation de l'invention, [0020] [fig.2] La figure 2 est une vue en plan du masque utilisé dans le procédé de micro- perçage laser de la figure 1, [0021] [fig.3] La figure 3 est une vue en plan de la paroi de pulvérisation obtenue par micro- perçage d'une membrane, [0022] [fig.4a] La figure 4a est une vue très schématique montrant une membrane qui est disposée de manière inclinée par rapport aux faisceaux laser, [0023] [fig.4b] La figure 4b est une vue en coupe transversale à travers la paroi de pulvé- risation résultant du micro-perçage laser de la membrane de la figure 4a, [0024] [fig.5a] La figure 5a est une autre vue très schématique illustrant une membrane bombée impact& par des faisceaux laser, [0025] [fig.5b] La figure 5b est une vue en coupe transversale à travers la paroi de pulvé- risation résultant du micro-perçage laser de la membrane de la figure 5a, [0026] [fig.6a] La figure 6a est une vue similaire à celle de la figure 1 pour un deuxième mode de réalisation de l'invention, [0027] [fig.6b] La figure 6b est une vue en coupe transversale à travers la paroi de pulvé- risation résultant du micro-perçage laser de la membrane de la figure 6a, [0028] [fig.7a] La figure 7a est une vue similaire à celle de la figure 1 pour un troisième mode de réalisation de l'invention, [0029] [fig.7b] La figure 7b est une vue en coupe transversale à travers la paroi de pulvé- risation résultant du micro-perçage laser de la membrane de la figure 7a. [0030] On se référera tout d'abord à la figure 1 pour expliquer en détail le système de micro- perçage laser permettant de percer des micro-trous dans une membrane PO, dont les caractéristiques sont données ci-après. Le système de micro-perçage comprend tout d'abord une source laser S qui est apte à produire un faisceau laser initial Fi qui est dirigé vers un masque M, qui est un élément essentiel de l'invention. Le faisceau initial Fi peut directement atteindre le masque M. En variante représentée sur la figure 1, le faisceau initial Fi peut d'abord traverser une première lentille divergente Li de manière à obtenir un faisceau divergent Fd qui passe ensuite à travers une lentille convergente L2 de manière à obtenir un faisceau laser parallèle élargi F qui va impacter le masque M. Bien que non représentés, les faisceaux lasers entre la source S et le masque M peuvent encore être déviés à l'aide des miroirs. La fonction du masque M est de conformer le faisceau laser F en un réseau de faisceaux lasers partiels Fpp, qui sont ici parallèles entre eux. Le masque M peut se présenter sous la forme d'un tamis ou d'une grille définissant des ouvertures de passage A pour une partie du faisceau laser F. Le masque M peut être réalisé avec n'importe quel matériau approprié. II peut se présenter sous la forme d'un modulateur dynamique. Dans le cas de la figure 1, le masque M est un masque traversant, en ce sens que le faisceau laser F traverse le masque M. En variante non représentée, le masque pourrait également être du type réfléchissant ou miroir, ne reflétant qu'une partie du faisceau laser F. Le masque M est fixe durant l'opération de micro-perçage laser. En variante, on peut prévoir de déplacer le masque M pour réaliser des trous de formes complexes dans la membrane PO. Quel que soit le type de masque, il est créé un réseau de faisceaux lasers partiels parallèles Fpp, qui va impacter la membrane PO pour y percer des micro-trous 01. [0031] La figure 2 montre le masque M avec ses ouvertures de passage A, qui sont ici rondes: elles pourraient cependant présenter une autre forme, comme par exemple carrée, triangulaire, ovale ou encore de fente. [0032] La figure 3 montre la paroi de pulvérisation Pp qui résulte du micro-perçage de la membrane PO. On peut y voir un réseau de trous 01, qui est strictement identique au réseau d'ouvertures de passage À du masque M. [0033] On peut remarquer sur la figure 1 que la membrane PO est plane et s'étend de manière perpendiculaire aux faisceaux partiels parallèles Fpp. Ainsi, les trous 01 correspondent en taille et en disposition au réseau de faisceaux lasers partiels parallèles Fpp issus du masque M, lorsqu'il est fixe. [0034] Sur la figure 4a, on voit le masque M avec ses ouvertures de passage A, duquel part un réseau de faisceaux lasers partiels parallèles Fpp identique à celui de la figure 1. En revanche, la membrane PO n'est pas disposée perpendiculairement aux faisceaux partiels parallèles Fpp, mais au contraire de manière oblique ou inclinée, de sorte que les micro-trous 02 ainsi percés s'étendent de manière inclinée dans la paroi de pulvérisation Pp2, visible sur la figure 4b. [0035] Sur la figure 5a, on voit à nouveau le masque M des figures 1 et 4a, duquel est issu un réseau de faisceaux partiels parallèles Fpp qui impactc une membrane PO', qui comprend une partie centrale bombée Pb. La membrane PO' est orientée de telle sorte que l'axe de symétrie de la partie bombée Pb est parallèle ou confondu avec les faisceaux lasers partiels parallèles Fpp. Au final, on obtient une paroi de pulvérisation Pp3 avec des trous parallèles 03, comme visible sur la figure 5b. [0036] Sur la figure 6a, on voit un système de micro-perçage laser qui se différencie de celui de la figure 1 en ce qu'une lentille convergente L3 est disposée entre le masque M et la membrane à percer PO. Ainsi, les faisceaux lasers partiels parallèles Fpp issus du masque M sont déviés de manière convergente lors de leur passage à travers la lentille convergente L3, de manière à obtenir un réseau de faisceaux lasers partiels convergents Fpc, qui va impacter la membrane PO de manière inclinée. Ainsi, on obtient une paroi de pulvérisation Pp4 avec des trous inclinés convergents 04, comme on peut le voir sur la figure 6b. Seul le trou central est réalisé perpendiculairement au plan de la paroi de pulvérisation Pp4. [0037] La figure 7a est une variante de réalisation de la figure 6a, dans laquelle la lentille convergente L3 a été remplacée par une lentille divergente L4, de manière à obtenir un réseau de faisceaux lasers partiels divergentes Fpd, qui va impacter la membrane PO de manière à y percer des trous inclinés, comme on peut le voir sur la figure 7b, qui illustre une paroi de pulvérisation Pp5 percée de trous divergents 05. [0038] Ainsi, les différents modes de réalisation permettent de percer des micro-trous 01, 02, 03, 04, 05 dans une membrane qui est plane ou profilée, par exemple bombée. La membrane peut être disposée perpendiculairement aux faisceaux lasers partiels, comme 6 c'est le cas de la figure 1, ou encore de manière inclinée, comme sur la figure 4a. [0039] Les faisceaux partiels peuvent être parallèles, comme ceux Fpp des figures 1, 4a et 5a, ou encore convergents comme ceux Fpc de la figure 6a ou divergents comme ceux Fpd de la figure 7a. [0040] Lors de l'opération de micro-perçage laser, la membrane est maintenue dans un état fixe et constant. Toutefois, elle peut être déformée avant ou après l'étape de micro-perçage laser. Par exemple, la paroi de pulvérisation Ppl peut être bombée après micro-perçage. La paroi de pulvérisation Pp3 peut être aplatie ou déformée de manière symétrique après micro-perçage. Il est en de même pour les parois de pulvérisation Pp4, Pp5 qui peuvent être profilées avant ou après perçage. [0041] La membrane PO ou PO' peut par exemple être réalisée en métal, comme de l'acier inoxydable. Il est également envisageable de réaliser la membrane à partir d'une matière plastique ou d'un mélange de matières plastiques. On peut également réaliser la membrane sous la forme d'un laminé, comprenant par exemple une ou plusieurs couche(s) de métal et une ou plusieurs couche(s) de matière plastique. La membrane peut aussi être réalisée en silicium. [0042] Le type de source laser S dépend de la taille des trous que l'on veut réaliser. Pour des trous de 1 à 20 pm, un laser fixe par percussion sera préféré. [0043] Pour des trous supérieurs à 20 pm, un laser rotatif par trépanation sera préféré. [0044] La longueur d'onde du rayonnement lumineux peut-être quelconque : il faut l'adapter en fonction de la qualité de perçage et du matériau. Par exemple, le perçage d'un acier inoxydable recommande l'utilisation d'une source laser générant un rayonnement lumineux de longueur d'onde comprise entre 950 nm et 1100 nm. La durée d'impulsion optimale est inférieure à 10 nanosecondes. La cadence de d'impulsion est de 0,1 à 70 kHz. La stabilité du pointé 0 REVENDICATIONS[Revendication I] Procédé de fabrication d'une paroi de pulvérisation (Ppl ; Pp2 ; Pp3 ; Pp4 ; Pp5) percée d'un réseau de trous (01 ; 02 ; 03 ; 04; 05) à travers lesquels un produit fluide sous pression passe de manière à être pulvérisé en fines gouttelettes, le procédé comprenant les étapes suivantes : a) disposer d'une source laser (S) apte à produire un faisceau laser (F), 1)) conformer le faisceau laser (F) en un réseau de faisceaux laser partiels (Fpp ; Fpc ; Fpd), c) diriger le réseau de faisceaux laser partiels (Fpp ; Fpc Fpd) de manière à impacter une membrane (PO ; P0'), d) laisser le réseau de faisceaux laser partiels (Fpp ; Fpc ; Fpd) impacter la membrane (PO ; PO') pour y percer un réseau de trous (01 ; 02 ; 03 ; 04 ; 05), de manière à obtenir une paroi de pulvérisation (Ppl ; Pp2 ; Pp3 ; Pp4 ; Pp5) percée d'un réseau de trous (01 ; 02 ; 03 ; 04 ; 05). [Revendication 2] Procédé selon la revendication 1, dans lequel l'étape b) comprend de diriger le faisceau laser (F) sur un masque (M) apte à bloquer ou absorber une partie du faisceau laser (F) et à laisser passer ou réfléchir une autre partie du faisceau laser (F) sous la forme du réseau de faisceaux laser partiels (Fpp ; Fpc ; Fpd). [Revendication 3] Procédé selon la revendication 1 ou 2, dans lequel les faisceaux laser partiels (Fpp) sont parallèles. [Revendication 4] Procédé selon la revendication 1 ou 2, dans lequel les faisceaux laser partiels (Fpc ; Fpd) sont convergents ou divergents. [Revendication 5] Procédé selon l'une quelconque des revendications précédentes, dans lequel la membrane (PO) est au moins localement plane et s'étend perpendiculairement aux faisceaux laser partiels (Fpp ; Fpc ; Fpd). [Revendication 6] Procédé selon l'une quelconque des revendications 1 à 4, dans lequel la membrane (PO) est au moins localement plane et s'étend obliquement par rapport aux faisceaux laser partiels (Fpp Fpc ; Fpd). [Revendication 7] Procédé selon l'une quelconque des revendications 1 à 4, dans lequel la membrane (PO') est bombée et présente un axe ou un plan de symétrie qui est parallèle ou confondu avec les faisceaux laser partiels (Fpp). [Revendication 8] Procédé selon l'une quelconque des revendications précédentes, dans lequel la membrane (PO ; PO') est déformée avant perçage. [Revendication 9] Procédé selon l'une quelconque des revendications précédentes, dans lequel la paroi de pulvérisation (Ppl ; Pp2 ; Pp3 ; Pp4 Pp5) est 9 déformée après perçage. [Revendication 10] Procédé selon l'une quelconque des revendications précédentes, dans lequel l'intégralité des trous (01 ; 02 ; 03 ; 04 ; 05) de la paroi de pulvérisation (Ppl ; Pp2 ; Pp3 ; Pp4 ; Pp5) sont percés simultanément par un réseau de faisceaux laser partiels (Fpp ; Fpc ; Fpd) issu d'une unique source laser (S). [Revendication 11] Procédé selon l'une quelconque des revendications 1 à 9, dans lequel l'intégralité des trous (01 ; 02 ; 03 ; 04 ; 05) de la paroi de pulvérisation (Ppl ; Pp2 ; Pp3 ; Pp4 ; Pp5) sont percés, avantageusement simultanément, par plusieurs réseaux de faisceaux laser partiels (Fpp ; Fpc ; Fpd) issus respectivement de plusieurs sources laser (S). [Revendication 12] Procédé selon l'une quelconque des revendications 1 à 9, dans lequel l'intégralité des trous (01 ; 02 ; 03 ; 04 ; 05) de la paroi de pulvérisation (Ppl ; Pp2 ; Pp3 ; Pp4 ; Pp5) sont percés, consécutivement, par plusieurs réseaux de faisceaux laser partiels (Fpp ; Fpc ; Fpd) issus d'une unique source laser (S). [Revendication 13] Procédé selon l'une quelconque des revendications précédentes, dans lequel les trous (01 ; 02 ; 03 ; 04 ; 05) présentent une section de passage de l'ordre de 0,5 11ni2 à 700 mn', avantageusement de 10 !te à 300 t,m2 et préférentiellement de 50 11ni2 à 200 Fun2. [Revendication 14] Procédé selon l'une quelconque des revendications précédentes, dans lequel le réseau de trous (01 ; 02 ; 03 ; 04 ; 05) présente une section de passage cumulée de l'ordre de 1000 [nr12 à 20000 mn', avantageusement de 3000 [Un2 à 8000 l_tm2 et préférentiellement de 3500 [tn12 à 6500 mna2. * * *